(57)【要約】【課題】環境による抵抗値の変動を小さくし、且つ長時間通電によって起こる抵抗変動を小さくし、且つ汚染性の無い導電性ゴムローラを提供する。【解決手段】導電性芯材上にゴム層が成形されている導電性ゴムローラにおいて、該ゴム層が、ゴム材料中のアクリロニトリルブタジエンゴムとエピクロルヒドリンゴムとポリエチレンオキサイド−ポリプロピレンオキサイド共重合体の合計を１００質量部とした場合、該アクリロニトリルブタジエンゴムを３５〜９０質量部含み、且つ該エピクロルヒドリンゴムを５０〜９質量部含み、且つ該ポリエチレンオキサイド−ポリプロピレンオキサイド共重合体を１５〜１質量部含み、且つ該ポリエチレンオキサイド−ポリプロピレンオキサイド共重合体の含有量が該エピクロルヒドリンゴムの含有量よりも少ないゴム組成物を用いて導電性ゴムローラを製造する。【選択図】図１
2006235063.tif 000002
【特許請求の範囲】
【請求項１】
導電性芯材上にゴム層が成形されている導電性ゴムローラにおいて、該ゴム層が、ゴム材料中のアクリロニトリルブタジエンゴムとエピクロルヒドリンゴムとポリエチレンオキサイド−ポリプロピレンオキサイド共重合体の合計を１００質量部とした場合、該アクリロニトリルブタジエンゴムを３５〜９０質量部含み、且つ該エピクロルヒドリンゴムを５０〜９質量部含み、且つ該ポリエチレンオキサイド−ポリプロピレンオキサイド共重合体を１５〜１質量部含むことを特徴とし、且つ該ポリエチレンオキサイド−ポリプロピレンオキサイド共重合体の含有量が該エピクロルヒドリンゴムの含有量よりも少ないことを特徴とする導電性ゴムローラ。
【請求項２】
該アクリロニトリルブタジエンゴムのニトリル含量が１５〜４３質量％であることを特徴とする請求項１に記載の導電性ゴムローラ。
【請求項３】
該エピクロルヒドリンゴムがエピクロルヒドリン−エチレンオキサイド−アリルグリシジルエーテルの三元共重合体であることを特徴とする請求項１乃至２のいずれかに記載の導電性ゴムローラ。
【請求項４】
該ゴム層が発泡体で構成されることを特徴とする請求項１乃至３のいずれかに記載の導電性ゴムローラ。
【請求項５】
電子写真装置に搭載される転写装置の転写ローラが、請求項１乃至４のいずれかに記載の導電性ゴムローラであることを特徴とする転写ローラ。
【請求項６】
電子写真装置に搭載される中間転写ベルトまたは転写搬送ベルトの内側に配置される転写ローラが、請求項１乃至４のいずれかに記載の導電性ゴムローラであることを特徴とする転写ローラ。
【発明の詳細な説明】
【技術分野】
【０００１】
本発明は、電子写真方式の複写装置、プリンター、静電記録装置等の画像形成装置において、使用される導電性ゴムローラ及び転写ローラに関するものである。
【背景技術】
【０００２】
複写機、プリンターなど、電子写真方式の画像形成装置の多くに帯電ローラ、転写ローラ、現像ローラ等の導電性ゴムローラが用いられている。また、カラー出力が可能な電子写真方式の画像形成装置の多くには中間転写ベルトあるいは転写搬送ベルトが用いられている。中間転写ベルト、転写搬送ベルトの内側には中間転写ベルトあるいは転写搬送ベルト上の紙等の画像記録体を帯電させるために導電性のゴム層を有する転写ローラが配置されているのが一般的である。従来これらのゴムローラに導電性を付与するのにカーボンブラックなどの導電性の充填材を加える方法、あるいはアクリロニトリルブタジエンゴム、エピクロルヒドリンゴム等のイオン導電性のゴム材料を配合する方法が挙げられる（特許文献１）。
【０００３】
上記ゴムローラに導電性を付与するのにカーボンブラックなどの導電性の充填材を加える方法では、電圧値による抵抗値の依存性や、ロットによる抵抗値のバラツキが大きい。そこで、その抵抗値が比較的安定した後者のイオン導電性のアクリロニトリルブタジエンゴム、エピクロルヒドリンゴムや、イオン導電剤を付与したゴム材料を用いる手段が主流となっている（例えば特許文献２）。
【０００４】
しかし、これらの材料は環境による抵抗値の変動が大きいという問題がある。特にカラーレーザービームプリンター用の転写ローラなどにおいて比較的低い抵抗値を得ようとする場合、ヒドリンゴムなどの比較的抵抗値の低いゴムの配合量を多くする必要があり、結果として抵抗値の環境による変動が大きくなってしまうという問題がある。また長時間通電を行うとアクリロニトリルブタジエンゴム、エピクロルヒドリンゴム等の劣化により抵抗変動が大きくなってしまうという問題がある。さらにイオン導電材を添加した場合、長時間通電により導電材がブリードアウトして感光ドラムや転写ベルト等が汚染され、画像不良が発生してしまうという問題がある。そのため今後の電子写真方式の複写装置、プリンター、静電記録装置等の画像形成装置における高画質化の要求から、抵抗値の環境による変動、長時間の通電による抵抗値の変動をより小さくした汚染性のない導電性ゴムローラが求められている。
【特許文献１】特開２００２−２８７４５６号公報
【特許文献２】特開２００２−１６７５１９号公報
【発明の開示】
【発明が解決しようとする課題】
【０００５】
従って本発明では、転写ローラや帯電ローラあるいは現像ローラ等の導電性ゴムローラにおいて、環境による抵抗値の変動を小さくし、且つ長時間通電によって起こる抵抗変動を小さくし、且つ汚染性の無い導電性ゴムローラを提供する。
【課題を解決するための手段】
【０００６】
本発明は、導電性芯材上にゴム層が成形されている導電性ゴムローラにおいて、該ゴム層が、ゴム材料中のアクリロニトリルブタジエンゴムとエピクロルヒドリンゴムとポリエチレンオキサイド−ポリプロピレンオキサイド共重合体の合計を１００質量部とした場合、該アクリロニトリルブタジエンゴムを３５〜９０質量部含み、且つ該エピクロルヒドリンゴムを５０〜９質量部含み、且つ該ポリエチレンオキサイド−ポリプロピレンオキサイド共重合体を１５〜１質量部含み、且つ該ポリエチレンオキサイド−ポリプロピレンオキサイド共重合体の含有量がエピクロルヒドリンゴムの含有量よりも少ないことを特徴とするものにより達成される。
【０００７】
また本発明は、該アクリロニトリルブタジエンゴムのニトリル含量が１５〜４３質量％であるものにより達成される。
【０００８】
また本発明は、該エピクロルヒドリンゴムがエピクロルヒドリン−エチレンオキサイド共重合体であることを特徴とするものにより達成される。
【０００９】
また本発明は、該ゴム層が発泡体で構成されることを特徴とする、前記の導電性ゴムローラにより達成される。
【発明の効果】
【００１０】
本発明によれば、抵抗値の、環境による変動が小さくなり、長時間通電による、抵抗値の変動が小さくなる。従って本発明の導電性ゴムローラは電子写真技術の画像形成に用いられる転写ローラなどに好適に使用することができる。
【発明を実施するための最良の形態】
【００１１】
本発明は、導電性芯材上にゴム層が成形されている導電性ゴムローラ及び転写ローラにおいて、該ゴム層が、ゴム材料中のアクリロニトリルブタジエンゴムとエピクロルヒドリンゴムとポリエチレンオキサイド−ポリプロピレンオキサイド共重合体の合計を１００質量部とした場合、該アクリロニトリルブタジエンゴムを３５〜９０質量部含み、且つ該エピクロルヒドリンゴムを５０〜９質量部含み、且つ該ポリエチレンオキサイド−ポリプロピレンオキサイド共重合体を１５〜１質量部含むことを特徴とし、且つ該ポリエチレンオキサイド−ポリプロピレンオキサイド共重合体の含有量が該エピクロルヒドリンゴムの含有量よりも少ないことを特徴とするものである。
【００１２】
図２に、本発明に係る導電性ゴムローラを画像形成装置に利用した一例を示す。ここでは転写搬送ベルト２０の内側に配置された転写ローラの説明である。同図に示す画像形成装置は、電子写真方式のプロセスカートリッジを使用したカラーレーザープリンターであり、同図はその概略構成を示す縦断面図である。また、同図に示す画像形成装置には、転写搬送ベルトとその内側に配置された転写ローラを有する転写装置が装着されている。
【００１３】
図２において、１−Ｙ、１−Ｍ、１−Ｃ、１−ＢＫは、像担持体としてのドラム状の電子写真感光体（以下，感光ドラム１と記す）であり、矢印の方向に所定の周速度（プロセススピード）で回転駆動される。
【００１４】
以下に、第１の色成分像（例えばイエロー色成分像）が形成される過程を説明する。
【００１５】
感光ドラム１−Ｙは回転過程で、１次帯電器２により所定の極性・電位に一様に帯電処理され、次いで不図示の像露光手段による像露光３を受ける。このようにしてカラー画像の第１の色成分像（この例ではイエロー色成分像）に対応した静電潜像が形成される。
【００１６】
次いで、その静電潜像が第１の現像器（イエロー色現像器４１）によりイエロー成分像に現像される。このようにして感光ドラム１−Ｙ上に第１色（イエロー）のトナー像が形成される。
【００１７】
そして、所定のタイミングで、感光ドラム１−Ｍ、１−Ｃ、１−ＢＫ上にも第２色〜第４色のトナー像が形成される。
【００１８】
一方、転写搬送ベルト２０は矢印の方向に感光ドラム１とほぼ同じ周速度あるいは感光ドラムに対して所定の周速差（多くの場合、転写搬送ベルト２０の方が感光ドラム１よりも速い）を有して回転駆動されている。そして、所定のタイミングで、給紙ローラ１１から転写搬送ベルト２０に記録用紙Ｐが給送され、バイアス電源２８を通じて吸着ローラ２１に印加された吸着バイアスの作用により、記録用紙Ｐは転写搬送ベルト２０に吸着され、転写搬送ベルトの回転に伴って記録用紙Ｐが搬送されていく。この時の吸着バイアスは、例えば−３ｋＶ〜＋３ｋＶ程度である。
【００１９】
転写ニップ（感光ドラム１と転写ローラ２２が転写搬送ベルト２０を介して対峙する部分）を、記録用紙Ｐが通過する際、バイアス電源２８を通じて転写ローラ２２に転写バイアスが印加される。これによって、感光体上のトナー像は記録用紙Ｐに転写されてゆく。つまり、まず第１色成分であるイエロートナー像が、続いて第２色成分であるマゼンタトナー像が、続いて第３色成分であるシアントナー像が、そして最後に第４色成分であるブラックトナー像が、記録用紙Ｐの搬送過程で、記録用紙Ｐの上に順次積層転写されてゆく。この時の転写バイアスは、例えば−３ｋＶ〜＋３ｋＶ程度である。
【００２０】
記録用紙Ｐへのトナー像の転写を終えた感光ドラム１の表面は、感光ドラムのクリーニング装置１３により清掃される。
【００２１】
感光ドラム１からのトナー像の転写を終えた記録用紙Ｐは、コロナ除電器２４直下に搬送されてゆく。コロナ除電器２４には、バイアス電源３０から２ｋＶｐｐ〜６ｋＶｐｐ程度の交流電圧が印加されており、これによって記録用紙Ｐが除電され、記録用紙Ｐが転写搬送ベルト２０から分離され、記録用紙Ｐは定着器１５へ導入され、加熱定着される。なお、コロナ除電器２４は必ずしも必要ではなく、除電しなくても記録用紙Ｐを転写搬送ベルト２０から分離できる場合もある。
【００２２】
転写搬送ベルト２０に直接トナーが接触した場合には、該ベルトに対して接離可能なベルト上の転写残トナーの帯電部材（転写残トナー帯電部材９）が所定のタイミングで当接され、感光ドラム１とは逆極性のバイアスが印加されることにより、転写搬送ベルト２０上に付着したトナーを、感光ドラム１と逆極性に帯電させる。このとき、転写残トナー帯電部材９に印加するバイアスは、例えば＋１０〜＋１ｋＶ程度の直流電圧に１ｋＶｐｐ〜３ｋＶｐｐ程度の交流電圧を重畳したものである。
【００２３】
逆極性（＋極性）に帯電されたトナーは、感光ドラム１との当接部およびその近傍において感光ドラム１に静電的に転写されることにより、転写搬送ベルト２０がクリーニングされ、次の画像形成に備える。
【００２４】
以上が、転写搬送ベルトと４つの感光体とを用いた画像形成装置の動作該略である。
【００２５】
本発明を実証する導電性ゴムローラ（図１）は以下のようにして作製した。
【００２６】
[導電性ゴムローラ]
ゴム組成物は、アクリロニトリルブタジエンゴムとエピクロルヒドリンゴムとポリエチレンオキサイド−ポリプロピレンオキサイド共重合体の合計を１００質量部とした場合、該アクリロニトリルブタジエンゴムを３５〜９０質量部含み、且つ該エピクロルヒドリンゴムを５０〜９質量部含み、且つ該ポリエチレンオキサイド−ポリプロピレンオキサイド共重合体を１５〜１質量部含み、且つ該ポリエチレンオキサイド−ポリプロピレンオキサイド共重合体の含有量がエピクロルヒドリンゴムの含有量よりも少ないことを特徴とする混合物とし、これにカーボンブラック等の充填材や硫黄等の加硫剤、加硫促進剤、発泡剤が混合されるものである。また、該アクリロニトリルブタジエンゴムのニトリル含量が１５〜４３質量％であり、該エピクロルヒドリンゴムはエピクロルヒドリン−エチレンオキサイド−アリルグリシジルエーテルの三元共重合体である。
【００２７】
上記において、アクリロニトリルブタジエンゴムが３５質量部以下であると、抵抗値の、環境による変動が大きくなり、実用には適さないとう問題が生じる。アクリロニトリルブタジエンゴムが９０質量部以上であると、長時間通電による抵抗値の変動が大きくなるという問題が生じ、最悪の場合ローラ表面に亀裂が発生してしまう。また、エピクロルヒドリンゴムが５０質量部以上であると、抵抗値の環境依存性が大きくなってしまうという問題が生じる。エピクロルヒドリンゴムが９質量部以下であると、長時間通電による抵抗値の変動が大きくなるという問題が生じ易くなる。ポリエチレンオキサイド−ポリプロピレンオキサイド共重合体が１５質量部以上になると、環境による、抵抗値の変動が大きくなりすぎてしまうという問題が生じる。ポリエチレンオキサイド−ポリプロピレンオキサイド共重合体が1質量部以下であると、長時間通電による、抵抗値の変動が大きくなってしまうという問題が生じる。また、ポリエチレンオキサイド−ポリプロピレンオキサイド共重合体の含有量がエピクロルヒドリンゴムの含有量よりも多くなると、ポリエチレンオキサイド−ポリプロピレンオキサイド共重合体がブリードアウトし易くなり、転写ローラとしての使用において転写搬送ベルトの内側等を汚染してしまうという問題が生じる。
【００２８】
アクリロニトリルブタジエンゴムは特に限定されるものではないが、通常ニトリル含量が１５〜４３質量％、好ましくは３５〜１５質量％、より好ましくは２４〜１５質量％の範囲である。さらに押出し加工性等が良好な低粘度タイプが好ましい。
【００２９】
エピクロルヒドリンゴムは特に限定されるものではないが、エピクロルヒドリン−エチレンオキサイド−アリルグリシジルエーテル三元共重合体が好ましい。該エピクロルヒドリン−エチレンオキサイド−アリルグリシジルエーテル三元共重合体の重合割合も特に限定されるものではなく、通常エピクロルヒドリン／エチレンオキサイド／アリルグリシジルエーテルの共重合比率が２０〜１００モル％／０〜７５モル％／０〜１０モル％、好ましくは２０〜７０モル％／２０〜７５モル％／２〜１０モル％、より好ましくは２０〜６０／４０〜７５／２〜１０モル％の範囲である。
【００３０】
ポリエチレンオキサイド−ポリプロピレンオキサイド共重合体は特に限定されるものではないが、ポリエチレンオキサイドとポリプロピレンオキサイドの共重合比率が５０〜９５モル％／５〜５０モル％、好ましくは７０〜９５モル％／５〜３０モル％、より好ましくは８５〜９５モル％／５〜１５モル％の範囲である。
【００３１】
押出し機（不図示）を用いてゴム組成物を押出し、未加硫のチューブ状の導電性ゴム成形物を得た後、加硫缶にて１６０℃×３０分の加硫を行ないチューブ状の導電性ゴム成形物を作製し、次いでφ６ｍｍの導電性芯材を前記チューブ状の導電性ゴム成形物の内径部に圧入し、ローラ状の成形体を得た。この成形体を、研磨砥石ＧＣ８０を取り付けた研磨機（不図示）にセットし、研磨条件として回転速度２０００ＲＰＭ、送り速度５００ｍ／分で外径がφ１２〜１４ｍｍになるように研磨し、導電性発泡ゴムローラを作製した。
【００３２】
なお、各実施例及び比較例で使用した資材は以下の通りである。
【００３３】
アクリロニトリルブタジエンゴム
[商品名：ニポールＤＮ４０１ＬＬ  ニトリル含量１８質量％  日本ゼオン（株）]
エピクロルヒドリンゴム
[商品名：エピオンＯＮ−３０１  ダイソー（株）]
ポリエチレンオキサイド−ポリプロピレンオキサイド共重合体
[商品名：ＺＳＮ８１００  日本ゼオン（株）]
（導電性ゴムローラの電気抵抗及び環境変動量の測定方法）
導電性ゴムローラの電気抵抗は、導電性ゴムローラの軸体に片側４．９Ｎの荷重が両方に掛かるようにし、外径３０ｍｍのステンレス製のドラムに圧着し、回転させた状態で軸体とステンレスドラムとの間に５００Ｖの電圧を印加して測定した。この測定をＬ／Ｌ（１5℃×１０％ＲＨ）、Ｎ／Ｎ（２３℃×５５％ＲＨ）、Ｈ／Ｈ（３５℃×８５％ＲＨ）の各環境下にて４８時間の放置後に測定した。環境変動量はＬ／ＬとＨ／Ｈでの抵抗値の違いを桁で表した。変動量は１．８桁以下が好ましい。
【００３４】
ここで初期の抵抗値と耐久後の抵抗値の差を桁数で表現したものを通電変動量とした。これが小さいほど、転写ローラの通電耐久性が良いと判断される。変動量は０．７桁以下が好ましい。
【００３５】
（導電性ゴムローラの通電試験方法）
導電性ゴムローラの通電耐久試験は、１５℃×１０％環境でレーザービームプリンター（カラーレーザージェット４６００  ＨＰ社製）を用いて３００時間通電試験を行った。その後、Ｌ／Ｌ環境にて１時間放置した後ローラ抵抗を測定した。ここで初期の抵抗値を桁数で表したものと耐久後の抵抗値を桁数で表したものの差を通電変動量とした。これが小さいほど、転写ローラの通電耐久性が良いといえる。変動量は０．７桁以下が好ましい。
【００３６】
ここで３００時間通電後の転写搬送ベルトの裏面に転写ローラからのブリードアウトに由来する著しい汚れがあるものを汚染性ありとした。
【００３７】
（導電性ゴムローラの汚染性の評価方法）
導電性ゴムローラの汚染性の評価は、常温常湿環境でレーザービームプリンター（カラーレーザージェット４６００  ＨＰ社製）を用いて７２時間連続通電試験を行ない、転写搬送ベルトの裏面に、転写ローラからのブリードアウト起因の著しい汚れがあるものを汚染性ありとした。
［実施例］
実施例１〜実施例６は、導電性芯材上にゴム層が成形されている導電性ゴムローラにおいて、該ゴム層がゴム材料中のアクリロニトリルブタジエンゴムとエピクロルヒドリンゴムとポリエチレンオキサイド−ポリプロピレンオキサイド共重合体の合計を１００質量部とした場合、該アクリロニトリルブタジエンゴムを３５〜９０質量部含み、且つ該エピクロルヒドリンゴムを５０〜９質量部含み、且つ該ポリエチレンオキサイド−ポリプロピレンオキサイド共重合体を１５〜１質量部含む本発明の導電性ゴムローラである。
【００３８】
実施例１はポリエチレンオキサイド−ポリプロピレンオキサイド共重合体を含有しており、環境変動、耐久変動ともに良好な値を示した。また該ポリエチレンオキサイド−ポリプロピレンオキサイド共重合体の含有量のほうが該エピクロルヒドリンゴムの含有量よりも少ないため、転写ローラからのブリードアウト起因の転写搬送ベルト内側の汚染も問題ない結果を得ることができた。
【００３９】
さらに実施例２は該ポリエチレンオキサイド−ポリプロピレンオキサイド共重合体を含有し、該アクリロニトリルブタジエンゴムを多く含んでいるために、抵抗値の環境変動に良好な値を得ることができた。
【００４０】
実施例３、４はエピクロルヒドリンゴムとポリエチレンオキサイド−ポリプロピレンオキサイド共重合体を等量含んでいる本発明の導電性ゴムローラであり、環境変動、耐久変動とともに良好な値を得ることができた。ポリエチレンオキサイド−ポリプロピレンオキサイドと相溶性の良いエピクロルヒドリンゴムを等量含有しているため、転写ローラからのブリードアウト起因の転写搬送ベルト内側の汚染も問題のない結果を得ることができた。
【００４１】
実施例５においてもポリエチレンオキサイド−ポリプロピレンオキサイド共重合体を含有しており、環境変動、耐久変動、汚染性ともに良好な結果を得ることができた。
【００４２】
実施例６はポリエチレンオキサイド−ポリプロピレンオキサイド共重合体を含有しており、環境変動、汚染性ともに良好な結果を得ることができた。エピクロルヒドリンゴムを多く含んでいるため抵抗値の耐久変動において良好な値を得ることができた。
［比較例］
比較例としては、該アクリロニトリルブタジエンゴムを９０質量部以上、３５質量部以下含有の場合と、該エピクロルヒドリンゴムを５０質量部以上、９質量部以下含有の場合と、該ポリエチレンオキサイド−ポリプロピレンオキサイド共重合体を１５質量部以上、１質量部以下のものを数点選択し、比較例とした。
【００４３】
比較例１では、該ポリエチレンオキサイド−ポリプロピレンオキサイド共重合体を含有していないため、抵抗値の耐久変動が０．８桁と大きく不適であった。
【００４４】
比較例２では、該エピクロルヒドリンゴムを含んでいないため、抵抗値の環境変動が０．８桁と大きく、さらに転写ローラからのポリエチレンオキサイド−ポリプロピレンオキサイドのブリードアウトにより転写搬送ベルトが著しく汚れたため不適であった。
【００４５】
比較例３では、該アクリロニトリルブタジエンゴムを含有していないため、抵抗値の環境依存性が２．１桁と大きく不適であった。
【００４６】
比較例４では、該ポリエチレンオキサイド−ポリプロピレンオキサイドが２０質量部と多いため、抵抗値の環境依存性が２．０桁と大きく不適であった。
【００４７】
比較例５では、該エピクロルヒドリンゴムの含有量が５質量部と少なく、該ポリエチレンオキサイド−ポリプロピレンオキサイド共重合体の含有量が該エピクロルヒドリンゴムの含有量よりも多いため、転写ローラからのポリエチレンオキサイド−ポリプロピレンオキサイド共重合体のブリードアウトによるベルト汚れが発生し不適であった。
【００４８】
比較例６では、該エピクロルヒドリンを５５質量部と多く含むために、抵抗値の環境依存性が大きく不適であった。
【００４９】
比較例７では、該アクリロニトリルブタジエンゴムが９５質量部と多いため、通電中にローラ表面に亀裂が発生してしまい通電試験不可能であった。
【００５０】
この結果から導電性芯材上にゴム層が成形されている導電性ゴムローラ及び転写ローラにおいて、該ゴム層が、ゴム材料中のアクリロニトリルブタジエンゴムとエピクロルヒドリンゴムとポリエチレンオキサイド−ポリプロピレンオキサイド共重合体の合計を１００質量部とした場合、該アクリロニトリルブタジエンゴムを３５〜９０重量部含み、且つ該エピクロルヒドリンゴムを５０〜９質量部含み、且つ該ポリエチレンオキサイド−ポリプロピレンオキサイド共重合体を１〜１５重量含む場合、環境による抵抗値の変動を小さくなり、且つ長時間通電によって起こる抵抗変動を小さくなり、且つ汚染性の無い導電性ゴムローラを得ることができる。結果を表１に示す。
【００５１】
また、比較例の範囲の場合には環境による抵抗値の変動が大きくなる。或いは長時間通電による抵抗の変動が大きくなる、或いは転写ローラからのブリードアウト起因の転写搬送ベルトなどに対する汚染が発生してしまうことがわかる。結果を表２に示す。
【００５２】
【表１】
2006235063.tif 000003
【００５３】
【表２】
2006235063.tif 000004
【産業上の利用可能性】
【００５４】
本発明の導電性ゴムローラでは、抵抗値の、環境による変動が小さくなり、長時間通電による、抵抗値の変動が小さくなる。従って、上記導電性ゴムローラを電子写真技術の画像形成に用いられる転写ローラなどに好適に使用することができる。
【図面の簡単な説明】
【００５５】
【図１】本発明に係る転写ローラの全体図である。
【図２】本発明に係る画像形成装置の概略図である。
【符号の説明】
【００５６】
１      感光ドラム
１−Ｙ      イエロー色感光ドラム
１−Ｍ      マゼンタ色感光ドラム
１−Ｃ      シアン色感光ドラム
１−ＢＫ      ブラック色感光ドラム
２      １次帯電器
３      像露光
９      転写残トナー帯電部材
１０      転写材ガイド
１１      給紙ローラ
１３      感光ドラムのクリーニング装置
１５      定着器
２０      転写搬送ベルト
２１      吸着ローラ
２２      転写ローラ
２２１      芯金
２２２      弾性層
２４      コロナ除電器
２７      バイアス電源
２８      バイアス電源
４１      イエロー色現像器
４２      マゼンタ色現像器
４３      シアン色現像器
４４      ブラック色現像器
Ｐ      記録用紙
【図１】
2006235063.tif 000005
【図２】
2006235063.tif 000006